(57)【要約】【課題】透明基板に貼り合わせて調光装置とすることができる難燃性を備えた調光フィルムを提供することを課題とする。【解決手段】ヘイズを切替え可能な調光層６の片面に、調光層に電圧を印加する第１透明導電層３と、その層に第１透明基材１が積層されており、もう一方の面に、調光層に電圧を印加する第２透明導電層９と、その層に第２透明基材１１が積層された調光フィルム２０において、第１および第２透明基材の少なくともいずれかに、ＵＬ９４規格ＶＴＭ０による酸素指数が２７以上の難燃剤を含有し、総厚みが２５０μｍ以下であり、実効印加電圧が０〜１００Ｖにおける最小ヘイズが１０％以下で、最大透過率が４０％以上であることを特徴とする調光フィルム。【選択図】図１
2018031870.tif 000002
【特許請求の範囲】
【請求項１】
印加電圧によってヘイズを２種類以上に切替可能な調光層の第１主面側に、直接もしくは他の層を介して前記調光層に電圧を印加する第１透明導電層と、前記第１透明導電層に直接もしくは他の層を介して第１透明基材が積層され、前記調光層の第１主面側と反対側の第２主面側に、直接もしくは他の層を介して前記調光層に電圧を印加する第２透明導電層と、前記第２透明導電層に直接もしくは他の層を介して第２透明基材が積層される調光フィルムであって、前記いずれかの層、または前記いずれかの層に積層されてなる樹脂層の少なくとも１つの層に難燃剤を含有し、総厚が２５０μｍ以下，且つ耐屈曲性試験での１０ｍｍφに合格した構成であり、
前記難燃性は、ＵＬ９４規格におけるＶＴＭ−０、ＩＳＯ４５８９（ＪＩＳ Ｋ７２０１）による酸素指数が２７以上、ＩＳＯ５６６０に準拠した発熱性試験において試験時間５分間の総発熱量が８ＭＪ／ｍ２以下、鉄道車両用材料の燃焼試験により難燃の基準を満たす、ＪＩＳＡ１３２２で規定する防炎試験の防炎１級に合格、の少なくとも何れかを充足する難燃性であって、
前記調光層に電圧を印加した場合にヘイズが減少する調光フィルムであって、印加電圧０〜１００Ｖのときの最小ヘイズが１０％以下、印加電圧０〜１００Ｖのときの最大透過率が４０％以上であることを特徴とする調光フィルム。
【請求項２】
前記難燃剤が、ハロゲン化合物、リン系化合物、窒素系化合物および金属水酸化物から選ばれた１種または２種以上の組合せからなることを特徴とする請求項１に記載の調光フィルム。
【請求項３】
前記難燃剤を含有する層が、更に難燃助剤を含有することを特徴とする請求項１または２に記載の調光フィルム。
【請求項４】
前記難燃助剤が、三酸化アンチモン、ホウ酸亜鉛、ポリテトラフルオロエン、金属酸化物、二酸化ケイ素から選ばれた１種または２種以上の組合せであることを特徴とする請求項３に記載の調光フィルム。
【請求項５】
前記第１透明基材および前記第２透明基材の少なくともいずれかの外側に、ハードコート層、反射防止層および粘着層から選ばれた少なくとも１層を備えていることを特徴とする請求項１〜４のいずれかに記載の調光フィルム。
【請求項６】
印加電圧によってヘイズを２種類以上に切替可能な調光層の第１主面側に積層された第１配向層と、前記第１配向層に直接もしくは他の層を介して前記調光層に電圧を印加する第１透明導電層と、前記第１透明導電層に直接もしくは他の層を介して第１透明基材が積層され、前記調光層の第１主面側と反対側の第２主面側に積層された第２配向層と、前記第２配向層に直接もしくは他の層を介して前記調光層に電圧を印加する第２透明導電層と、前記第２透明導電層に直接もしくは他の層を介して第２透明基材が積層される調光フィルムであって、前記いずれかの層、または前記いずれかの層に積層されてなる樹脂層の少なくとも１つの層に難燃剤を含有し、総厚が２５０μｍ以下，且つ耐屈曲性試験での１０ｍｍφに合格した構成であり、
前記難燃性は、ＵＬ９４規格におけるＶＴＭ−０、ＩＳＯ４５８９（ＪＩＳ  Ｋ７２０１）による酸素指数が２７以上、ＩＳＯ５６６０に準拠した発熱性試験において試験時間５分間の総発熱量が８ＭＪ／ｍ２以下、鉄道車両用材料の燃焼試験により難燃の基準を満たす、ＪＩＳＡ１３２２で規定する防炎試験の防炎１級に合格、の少なくとも何れかを充足する難燃性であって、
前記調光層に電圧を印加した場合にヘイズが減少する調光フィルムであって、印加電圧０〜１００Ｖのときの最大ヘイズが８０％以上、印加電圧０〜１００Ｖのときの最小透過
率が１０％以下であることを特徴とする調光フィルム。
【請求項７】
前記難燃剤が、ハロゲン化合物、リン系化合物、窒素系化合物および金属水酸化物から選ばれた１種または２種以上の組合せからなることを特徴とする請求項６に記載の調光フィルム。
【請求項８】
前記難燃剤を含有する層が、更に難燃助剤を含有することを特徴とする請求項６または７に記載の調光フィルム。
【請求項９】
前記難燃助剤が、三酸化アンチモン、ホウ酸亜鉛、ポリテトラフルオロエン、金属酸化物、二酸化ケイ素から選ばれた１種または２種以上の組合せであることを特徴とする請求項８に記載の調光フィルム。
【請求項１０】
前記第１透明基材および前記第２透明基材の少なくともいずれかの外側に、ハードコート層、反射防止層および粘着層から選ばれた少なくとも１層を備えていることを特徴とする請求項６〜９のいずれかに記載の調光フィルム。
【請求項１１】
請求項１〜１０のいずれかに記載の調光フィルムと、その調光フィルムに電圧を供給する交流電源と、交流電源から供給される電圧を切替えて調光フィルムに印加する電圧を変更する切替器と、を備えていることを特徴とする調光装置。
【請求項１２】
請求項１〜１０のいずれかに記載の調光フィルムを使用したことを特徴とするスクリーン。
【発明の詳細な説明】
【技術分野】
【０００１】
本発明は、車両や建物の窓ガラスなどに使用され、透明な状態と不透明な状態を切り替えることができる調光装置に関する。
【背景技術】
【０００２】
調光装置は、２枚のガラス基板の間に高分子液晶層を挟み込んだ構成となっており、各ガラス基板に形成した透明電極によって、液晶層に電圧を印加することにより、透明状態と不透明状態を切り替え可能とする装置である。
【０００３】
透明状態と不透明状態を切り替えることにより、例えば建物の窓ガラスとして使用した場合は、室内から外の景色を見える透明な状態から、不透明な状態にして外部から室内を見えなくすることもできる。また、透明度を調整することにより、室外から室内に差し込む光の強度を調整することも可能である。
【０００４】
このように従来の調光装置は、２枚のガラス基板に透明電極を形成し、その透明電極側を対向させて形成した空間に液晶材料を封入し、封止したものである。透明電極の表面には液晶材料を配向させる配向膜が形成されている場合もある。
【０００５】
例えば特許文献１には、鉄道車両用の窓用複層ガラスが開示されている。２枚のガラス板の周縁部がシリコンシーリング材によって封止された空間内において、片側のガラス板の内面に調光機能を持つ調光板材が貼り付けられた構成となっている。
【０００６】
このように、２枚のガラス板のいずれかの内側に、調光機能を持つ調光板材が貼り付けられた構成の調光装置は、ガラスで保護されているため難燃性は良好であるが、２枚のガラス板の重量が重く、また既存インフラへの設置が困難である場合があることや、曲面への適用ができない、などの問題点がある。
【０００７】
近年、このような問題点を解決するため、基板に貼り合せるタイプの調光フィルムへの要望が高まって来ている。貼り合せるタイプとすることで、基板が１枚になるため軽量化が可能となり、また施工コストも抑えることができ、更に既存インフラへの適用も可能となる。また調光フィルムの厚さを調整し、薄膜化することで曲面への加工も可能となる。
【０００８】
一方、病院などの特殊な建物や高層ビルなどの内装材は、難燃性であることが法律で義務付けられている。また航空機や鉄道などの内装材も同様に火災対策として難燃性であることが求められている。
【０００９】
このように、貼り合せるタイプは適用できる範囲が拡大できる可能性がある一方で、調光フィルムが露出した状態となるため、従来タイプでは問題にならなかった難燃性の確保が重要な課題となっている。
【先行技術文献】
【特許文献】
【００１０】
【特許文献１】国際公開第２０１６／０４３１６４号
【発明の概要】
【発明が解決しようとする課題】
【００１１】
上記の事情に鑑み、本発明は、透明基板に貼り合わせて調光装置とすることができる難
燃性を備えた調光フィルムを提供することを課題とする。
【課題を解決するための手段】
【００１２】
上記の課題を解決する手段として、本発明の請求項１に記載の発明は、印加電圧によってヘイズを２種類以上に切替可能な調光層の第１主面側に、直接もしくは他の層を介して前記調光層に電圧を印加する第１透明導電層と、前記第１透明導電層に直接もしくは他の層を介して第１透明基材が積層され、前記調光層の第１主面側と反対側の第２主面側に、直接もしくは他の層を介して前記調光層に電圧を印加する第２透明導電層と、前記第２透明導電層に直接もしくは他の層を介して第２透明基材が積層される調光フィルムであって、前記いずれかの層、または前記いずれかの層に積層されてなる樹脂層の少なくとも１つの層に難燃剤を含有し、総厚が２５０μｍ以下，且つ耐屈曲性試験での１０ｍｍφに合格した構成であり、
前記難燃性は、ＵＬ９４規格におけるＶＴＭ−０、ＩＳＯ４５８９（ＪＩＳ Ｋ７２０１）による酸素指数が２７以上、ＩＳＯ５６６０に準拠した発熱性試験において試験時間５分間の総発熱量が８ＭＪ／ｍ２以下、鉄道車両用材料の燃焼試験により難燃の基準を満たす、ＪＩＳＡ１３２２で規定する防炎試験の防炎１級に合格、の少なくとも何れかを充足する難燃性であって、
前記調光層に電圧を印加した場合にヘイズが減少する調光フィルムであって、印加電圧０〜１００Ｖのときの最小ヘイズが１０％以下、印加電圧０〜１００Ｖのときの最大透過率が４０％以上であることを特徴とする調光フィルムである。
【００１３】
また、請求項２に記載の発明は、前記難燃剤が、ハロゲン化合物、リン系化合物、窒素系化合物および金属水酸化物から選ばれた１種または２種以上の組合せからなることを特徴とする請求項１に記載の調光フィルムである。
【００１４】
また、請求項３に記載の発明は、前記難燃剤を含有する層が、更に難燃助剤を含有することを特徴とする請求項１または２に記載の調光フィルムである。
【００１５】
また、請求項４に記載の発明は、前記難燃助剤が、三酸化アンチモン、ホウ酸亜鉛、ポリテトラフルオロエン、金属酸化物、二酸化ケイ素から選ばれた１種または２種以上の組合せであることを特徴とする請求項３に記載の調光フィルムである。
【００１６】
また、請求項５に記載の発明は、前記第１透明基材および前記第２透明基材の少なくともいずれかの外側に、ハードコート層、反射防止層および粘着層から選ばれた少なくとも１層を備えていることを特徴とする請求項１〜４のいずれかに記載の調光フィルムである。
【００１７】
また、請求項６に記載の発明は、印加電圧によってヘイズを２種類以上に切替可能な調光層の第１主面側に積層された第１配向層と、前記第１配向層に直接もしくは他の層を介して前記調光層に電圧を印加する第１透明導電層と、前記第１透明導電層に直接もしくは他の層を介して第１透明基材が積層され、前記調光層の第１主面側と反対側の第２主面側に積層された第２配向層と、前記第２配向層に直接もしくは他の層を介して前記調光層に電圧を印加する第２透明導電層と、前記第２透明導電層に直接もしくは他の層を介して第２透明基材が積層される調光フィルムであって、前記いずれかの層、または前記いずれかの層に積層されてなる樹脂層の少なくとも１つの層に難燃剤を含有し、総厚が２５０μｍ以下，且つ耐屈曲性試験での１０ｍｍφに合格した構成であり、
前記難燃性は、ＵＬ９４規格におけるＶＴＭ−０、ＩＳＯ４５８９（ＪＩＳ  Ｋ７２０１）による酸素指数が２７以上、ＩＳＯ５６６０に準拠した発熱性試験において試験時間５分間の総発熱量が８ＭＪ／ｍ２以下、鉄道車両用材料の燃焼試験により難燃の基準を満たす、ＪＩＳＡ１３２２で規定する防炎試験の防炎１級に合格、の少なくとも何れかを充足する難燃性であって、
前記調光層に電圧を印加した場合にヘイズが減少する調光フィルムであって、印加電圧０〜１００Ｖのときの最大ヘイズが８０％以上、印加電圧０〜１００Ｖのときの最小透過率が１０％以下であることを特徴とする調光フィルムである。
【００１８】
また、請求項７に記載の発明は、前記難燃剤が、ハロゲン化合物、リン系化合物、窒素系化合物および金属水酸化物から選ばれた１種または２種以上の組合せからなることを特徴とする請求項６に記載の調光フィルムである。
【００１９】
また、請求項８に記載の発明は、前記難燃剤を含有する層が、更に難燃助剤を含有することを特徴とする請求項６または７に記載の調光フィルムである。
【００２０】
また、請求項９に記載の発明は、前記難燃助剤が、三酸化アンチモン、ホウ酸亜鉛、ポリテトラフルオロエン、金属酸化物、二酸化ケイ素から選ばれた１種または２種以上の組合せであることを特徴とする請求項８に記載の調光フィルムである。
【００２１】
また、請求項１０に記載の発明は、前記第１透明基材および前記第２透明基材の少なくともいずれかの外側に、ハードコート層、反射防止層および粘着層から選ばれた少なくとも１層を備えていることを特徴とする請求項６〜９のいずれかに記載の調光フィルムである。
【００２２】
また、請求項１１に記載の発明は、請求項１〜１０のいずれかに記載の調光フィルムと、その調光フィルムに電圧を供給する交流電源と、交流電源から供給される電圧を切替えて調光フィルムに印加する電圧を変更する切替器と、を備えていることを特徴とする調光装置である。
【００２３】
また、請求項１２に記載の発明は、請求項１〜１０のいずれかに記載の調光フィルムを使用したことを特徴とするスクリーンである。
【発明の効果】
【００２４】
本発明の調光フィルムによれば、調光フィルムを構成する複数の層の少なくともいずれかの層に難燃剤を含有しているため、調光フィルムとしての難燃性が備えられている。そのため、この調光フィルムを透明基板に貼り付けることによって作製した調光装置は、難燃性を備えた調光装置とすることができる。
また、本発明の調光フィルムによれば、光散乱状態と、透明状態に切替え可能なスクリーンを実現することができる。
また、本発明において、難燃性の指標として選定した下記５基準のうち、少なくとも何れか（好ましくは２以上，一層好ましくは３以上）を充足することが、透明基材単体に要求される。
１）ＵＬ９４規格におけるＶＴＭ−０
２）ＩＳＯ４５８９（ＪＩＳ Ｋ７２０１）による酸素指数が２７以上。
３）ＩＳＯ５６６０に準拠した発熱性試験において試験時間５分間の総発熱量が８ＭＪ／ｍ２以下。
４）鉄道車両用材料の燃焼試験により難燃の基準を満たす。
５）ＪＩＳＡ１３２２で規定する防炎試験の防炎１級に合格。
【図面の簡単な説明】
【００２５】
【図１】本発明の調光フィルムの層構成の一例を説明する概略断面図。
【図２】本発明の調光フィルムの層構成の一例を説明する概略断面図。
【発明を実施するための形態】
【００２６】
図１および２を用いて、本発明の調光フィルムを説明する。
【００２７】
＜第一の実施形態＞
図１は、本発明の調光フィルム２０の第一の実施形態の層構成の一例を示す概略断面図である。これは、調光層６に電圧を印加していない時に不透明であり、電圧を印加すると透明になるノーマルモードに対応する層構成である。
【００２８】
本発明の調光フィルム２０は、印加電圧によってヘイズを２種類以上に切替え可能な調光層６の第一主面側に、直接または樹脂層を介して調光層６に電圧を印加する第１透明導電層３と、第１透明基材１と、がこの順に積層されており、調光層６の第一主面とは反対側の第二主面側に、直接または樹脂層を介して調光層６に電圧を印加する第２透明導電層９と、第２透明基材１１と、がこの順に積層されてなるノーマルモードの調光フィルム２０である。ここで、ノーマルモードとは、調光層６に電圧を印加することにより、ヘイズが低下するモードであることを指す。
【００２９】
また、本発明の調光フィルム２０は、この調光フィルムを構成する層の少なくともいずれかに難燃剤を含有することにより、ＵＬ９４規格ＶＴＭ０およびＩＳＯ４５８９−２による酸素指数が２７以上の難燃性を備え、調光フィルム２０の厚みが２５０μｍ以下であり、印加電圧の実効値が０〜１００Ｖにおける最小ヘイズが１０％以下および最大透過率が４０％以上であることが特徴である。
【００３０】
調光フィルム（スクリーン）自身に難燃性を付与する上で、構成部材である透明基材に難燃剤，難燃助剤を過剰に添加すると、基材の透明度が低下し、調光フィルム（スクリーン）の特性に空く影響を及ぼすことになる。難燃剤，難燃助剤の添加量を確保して添加密度を低下するために透明基材の厚さを増大すると、コストアップだけでなく加工性（可撓性）も低下し、樹脂フィルムを採用する利点が損なわれることになる。以下、透明基材の厚さ増大に伴う加工性悪化を、ＪＩＳ  Ｋ５６００−５−１や ＩＳＯ１５１９による耐屈曲性試験で用いられる円筒形マンドレルへの巻き付け（可能な曲率の増大）により評価する。
調光フィルム２０の厚みが２５０μｍを超えると、屈曲性が悪くなり曲面形状への加工が難しくなる。
また、印加電圧０〜１００Ｖにおける最小ヘイズが１０％を超える場合、最大透過率が４０％未満である場合は、透明性が悪く、調光フィルムを通して見える景色の視認性が低下する。
【００３１】
また、本発明の調光フィルム２０においては、上記の難燃剤が、ハロゲン化合物、リン系化合物、窒素系化合物および金属水酸化物から選ばれた１種または２種以上の組合せからなっていても良い。また、難燃剤を含有する層が、更に難燃助剤を含有していても良い。また、上記の難燃助剤が、三酸化アンチモン、ホウ酸亜鉛、ポリテトラフルオロエン、金属酸化物、二酸化ケイ素から選ばれた１種または２種以上の組合せであることが好ましい。
【００３２】
また、本発明の調光フィルム２０は、前記第１透明基材１および前記第２透明基材１１の少なくとも外側に、ハードコート層、反射防止層および粘着層から選ばれた少なくとも１層からなる層が備えられていることが好ましい。
【００３３】
＜調光層＞
本発明の調光フィルム２０の調光層６としては、例えば、高分子分散型液晶層を好適に使用することができるが、これに限定する必要は無く、電圧印加によってヘイズを２種類以上に変化させ、透明／不透明を切替えることができる電圧駆動型素子を構成できる材料
からなる層であることが好ましい。
【００３４】
＜第１および第２透明導電層＞
第１透明導電層３および第２透明導電層９の材料としては、ＩＴＯ（Ｉｎｄｉｕｍ  Ｔｉｎ  Ｏｘｉｄｅ、錫を添加した酸化インジウム）を好適に使用することができるが、これに限定する必要はなく、例えば、酸化錫、酸化亜鉛およびそれらに添加物を加えた材料の薄膜を使用することができる。それらの材料の薄膜を形成する手段としてはマグネトロンスパッタリング装置を使用した薄膜形成方法を好適に使用可能であるが、それに限定する必要はなく、必要な、光学的な透過率、表面抵抗または電気伝導率および基材との密着力などを得ることができれば、薄膜形成手段を限定する必要は無い。
【００３５】
なお、図２に示したように、調光層６と第１透明導電層３および調光層６と第２透明導電層９、の間に、それぞれ樹脂層が介在していても構わない。それらの樹脂層は同一材質、同一の厚さを持つものであっても良いし、材質も厚さも異なるものであっても良い。
【００３６】
＜第１および第２透明基材＞
第１透明基材１および第２透明基材１１の材料としては、透明な樹脂フィルムであれば使用可能である。例えば、ＰＥＴなどの透明フィルムを好適に使用することができる。
第１透明基材１および第２透明基材１１は、別工程にて難燃剤および難燃助剤が添加されたものを製造しても良いし、また外部にて製造したものを購入しても良い。
【００３７】
＜調光フィルムの製造方法＞
図１に例示した層構成を備えた調光フィルム２０の製造方法を説明する。
まず、第１透明基材１や第２透明基材１１になる透明な基材に、所望の表面抵抗を備えた透明導電層を形成する。形成方法としてはマグネトロンスパッタ装置を使用して、透明基材上にＩＴＯ薄膜などの透明導電層を形成し、透明導電層が形成された透明基材を作製する。
【００３８】
次に、液晶とポリマーを含むエマルジョンを作製し、そのエマルジョンを、この透明導電層が形成された透明基材の透明導電層側に塗布し、乾燥することで、水分を除去したフィルムを得ることができる。更に、その乾燥したエマルジョン層の上に、透明導電層が形成された透明基材の透明導電層側を積層し密着することにより、調光フィルム２０を作製することができる（エマルジョン方式）。
【００３９】
また、別の製造方法として、２つの透明導電層が形成された透明基材の透明導電層側を内側にして、一定のギャップを保って積層することにより形成したギャップに、液晶をモノマーやオリゴマーに溶解した材料を注入し、紫外線照射処理や加熱処理することによって硬化することによって調光フィルム２０を作製することができる（相分離方式）。あるいは、液晶とポリマーを溶媒に溶かした溶液を、透明導電層が形成された透明基材の透明導電層上に塗布、乾燥し、その上からもう１つの透明導電層が形成された透明基材の透明導電層側を積層、密着することによって調光フィルム２０を作製することができる。
【００４０】
本発明の調光フィルム２０には、上記で説明した第１透明基材１および第２透明基材１１の少なくともどちらか一方の外側にハードコート層が形成されていても良い。また、少なくともどちらか一方の外側に、反射防止層が形成されていても良い。また、どちらか一方の外側に粘着層が備えられていても良い。
また、難燃性を備えさせるため、それらハードコート層、反射防止層および粘着層に難燃剤や難燃助剤が添加されていることが好ましい。
【００４１】
以上、本発明の調光フィルム２０について説明したが、この調光フィルム２０と、調光
フィルム２０に電圧を供給する交流電源と、交流電源から供給される電圧を切替えて調光フィルム２０に印加する電圧を変更する切替器と、を備えることによって、調光フィルム２０のヘイズを変更し、透明な状態と不透明な状態を作り出すことができる調光装置とすることができる。
また、本発明の調光フィルム２０は、プロジェクターから投影された映像を映し出すスクリーンとしても使用することが可能である。
【００４２】
＜第二の実施形態＞
次に、本発明の調光フィルムの第二の実施形態について説明する。
図２は、本発明の調光フィルム２０−１の第二の実施形態の層構成の一例を示す概略断面図である。これは、調光層６に電圧を印加している時に不透明となり、電圧を印加していない時に透明になるリバースモードに対応する層構成である。
【００４３】
本発明の調光フィルム２０−１の第二の実施形態は、印加電圧によってヘイズを２種類以上に切替え可能な調光層６の第１主面側に積層された第１配向層５と、調光層４に電圧を印加する第１透明導電層３と、第１透明基材１と、がこの順に積層されており、調光層６の第１主面とは反対側の第２主面側に積層された第２配向層７と、調光層６に電圧を印加する第２透明導電層９と、第２透明基材１１と、がこの順に積層されてなるリバースモードの調光フィルム２０−１である。ここで、リバースモードとは、調光層４に電圧を印加すると、ヘイズが増大するモードを指す。
【００４４】
なお、第１透明基材１と第１透明導電層３の間に樹脂層２が、また第１透明導電層３と第１配向層５の間に樹脂層４が、第２配向層７と第２透明導電層９の間に樹脂層８が、第２透明導電層９と第２透明基材１１の間に樹脂層１０が、介在していても構わない。
【００４５】
また、本発明の調光フィルムの第二の実施形態においては、この調光フィルムを構成する層の少なくともいずれかに難燃剤を含有することにより、ＵＬ９４規格ＶＴＭ−０およびＩＳＯ４５８９−２による酸素指数が２７以上の難燃性を備え、調光フィルム２０−１の厚みが２５０μｍ以下であり、印加電圧の実効値が０〜１００Ｖにおける最大ヘイズが８０％以上および最小透過率が１０％以下であることが特徴である。
調光フィルムの厚みが２５０μｍを超えると、屈曲性が悪くなり曲面形状への加工が難しくなる。また、印加電圧０〜１００Ｖにおける最大ヘイズが８０％未満である場合、最小透過率が１０％を越える場合は、十分な遮蔽性が得られず、スクリーン等への適用が難しい。
【００４６】
＜第一および第二配向層＞
第一配向層５および第二配向層５は、通常の配向膜の形成工程と同様に形成することができる。まずポリアミック酸溶液などの可溶性ポリイミドを、透明基材上に透明導電層を形成した基板上にオフセット印刷し、２５０℃程度に加熱することにより、溶剤の除去と脱水縮合反応を促進して硬化させる。次に、再生セルロース・レーヨン・ナイロン・ポリエチレンなどのラビング用の布を使用してラビング処理を施すことにより、配向膜を形成することができる。このような高温処理を必要としない配向膜の形成方法としては、光配向技術がある。
【００４７】
その他の点については、第一の実施形態と同様である。
【実施例】
【００４８】
次に、本発明の調光フィルムの実施例について説明する。
実施例１〜５および比較例１〜３については、調光層に隣接して配向層が形成されていないノーマルモードに対応する層構成であり、実施例６〜１０および比較例４〜６につい
ては、調光層に隣接して配向層が形成されているリバースモードに対応する層構成についての実施例および比較例である。
なお、実施例１〜５および比較例１〜３についての測定結果は表１に、実施例６〜１０および比較例４〜６についての測定結果は表２に、それぞれまとめて示した。
【００４９】
＜実施例１＞
ポリカーボネートフィルム（厚さ５０μｍ）の片面にＩＴＯ（Ｉｎｄｉｕｍ  Ｔｉｎ  Ｏｘｉｄｅ）薄膜（厚さ０．１μｍ）を形成した導電性フィルムを用意した。その導電性フィルムのＩＴＯ薄膜側に、液晶と硬化性樹脂、二官能モノマー、並びにヒドロキシ基、カルボキシ基及びリン酸基からなる群から選ばれる少なくとも１種の極性基を有するモノマーを含む。液晶には、ネマチック液晶、スメクチック液晶又はコレステリック液晶を用いることができる。
【００５０】
次に、同じ仕様の導電性フィルムのＩＴＯ薄膜側を、上記で作製した高分子分散液晶層の上に積層し密着することにより、厚さ１２０μｍの調光フィルムを作製した。
【００５１】
ポリカーボネート樹脂（住友ダウ社製、カリバー２００−１３、ビスフェノールＡ型ポリカーボネート）を１００重量部、リン系難燃剤（大八化学工業社製、ＰＸ−２００）１５重量部で配合してヘンシェルミキサーで均一に混合し、樹脂組成物を調整した。該樹脂組成物を、同方向二軸押出機に供給し、シリンダー温度２８０℃で溶融混練し、Ｔダイから溶融樹脂を吐出させ、ピンチロールで引き取りつつ冷却することで、リン系難燃剤を含有する厚み５０μｍの基材を作成した。また、調光フィルムとしての厚さは、１２０μｍとした。
この様にして作成した調光フィルムの難燃性を、ＵＬ−９４規格の難燃性の判定およびＩＳＯ４５８９−２による酸素指数にて測定した。また、光学的な特性として印加電圧０〜１００Ｖにおける最小ヘイズ、最大透過率を測定した。また、屈曲性については、マンドレル試験機を用いて測定した。屈曲性はフィルムをマンドレルに巻きつけ、巻きつけ後のフィルムのクラックについて評価し、クラックが発生しない場合には、その太さ（φ）での屈曲性がＯＫとする。本発明では、１０ｍｍφでクラックが発生しないフィルムを屈曲性ＯＫとした。また、ヘイズおよび全光線透過率の測定は、ＪＩＳ  Ｋ７１３６に従って実施した。
【００５２】
＜実施例２＞
ポリカーボネート樹脂（住友ダウ社製、カリバー２００−１３、ビスフェノールＡ型ポリカーボネート）を１００重量部、ハロゲン系難燃剤（ＤＩＣ社製、メガファックＦ１１４）０．５重量部で配合してヘンシェルミキサーで均一に混合し、樹脂組成物を調整した。該樹脂組成物を、同方向二軸押出機に供給し、シリンダー温度２８０℃で溶融混練し、Ｔダイから溶融樹脂を吐出させ、ピンチロールで引き取りつつ冷却することで、ハロゲン系難燃剤を含有する厚み１００μｍの基材を作成した。調光フィルムとしての厚さは、２２０μｍとした。
【００５３】
＜実施例３＞
実施例１と同じ層構成の調光フィルムの層構成の表裏面の最外層の基材（透明基材）の上に、それぞれ、厚さ５μｍのＨＣ（ハードコート）層を形成した。ＨＣ層を形成する塗液の組成は、下記の通りである。ただし、基材には難燃剤を含まない構成とした。調光フィルムの厚さは、１３０μｍとした。
Ａ材料：ＰＥＴＡ（大阪有機社製、ビスコート＃３００）  １００重量部
Ｂ材料：Ｉｒｇ．１８４（ＤＫＳＨジャパン）                ５重量部
Ｃ材料：ＭＥＫ                                        １００重量部
難燃材料（金属水酸化物）：水酸化マグネシウム（堺化学社製、ＭＧＺ−３）
５０重量部
この塗液をグラビア印刷にて、塗布し乾燥して表１の実施例３に示した層構成の調光フィルムを得た。なお、難燃材料は、金属水酸化物からなるものである。
【００５４】
＜実施例４＞
実施例３と同じ層構成で、ＨＣ層には、リン−窒素系の難燃剤が含有されるものとした。ＨＣ層を形成する塗液の組成は、下記の通りである。調光フィルムの厚さは、１３０μｍとした。
Ａ材料：ＰＥＴＡ（大阪有機社製、ビスコート＃３００）  １００重量部
Ｂ材料：Ｉｒｇ．１８４（ＤＫＳＨジャパン）                ５重量部
Ｃ材料：ＭＥＫ                                        １００重量部
難燃材料（リン−窒素系）：ホスファゼン化合物（大塚化学社製、ＳＰＥ−１００）
１０重量部
【００５５】
＜実施例５＞
実施例１と同じ層構成で、表裏面の基材には難燃剤を含まない構成とし、一方の基材の表面に厚さ２０μｍの粘着層を形成した。実施例１と同じリン系の難燃剤をその粘着層に含有させた。調光フィルムとしての厚さは１４０μｍとした。
なお、粘着層への難燃剤は次の様にして作製した。
冷却管、窒素導入管、温度計および攪拌機を備えた反応容器に、ｎ−ブチルアクリレート（東亞合成社製、ＢＡ）を９５重量部、アクリル酸（ＡＡ）を５重量部、トルエンを１５０重量部、２、２’−アゾビスイソブチロニトリル（ＡＩＢＮ）を０．１重量部投入し、６０℃にて８時間重合させ重合体トルエン溶液を得た。この重合体トルエン溶液の固形分１００重量部に対し、イソシアネート系架橋剤（日本ポリウレタン工業製、コロネートＬ）を固形分で２重量部、更にリン系難燃剤ビスフェノールＡビス（ＡＤＥＫＡ社製、ＦＰ−６００）を８０重量部添加した。
【００５６】
＜実施例６＞
実施例１の層構成に加えて、調光層の表裏面側の導電層との間に、配向層を挿入した構成とした（表３の層構成参照）。配向層の厚さは、０．１μｍとした。配向層の厚さは薄いため、調光フィルムとしての厚さは実施例１と同じ１２０μｍである。また、ヘイズおよび全光線透過率の測定は、ＪＩＳ  Ｋ７１３６に従って、印加電圧０〜１００Ｖにおける最大ヘイズと最小透過率を測定した。その他は実施例１と同様である。
【００５７】
＜実施例７＞
実施例２の層構成に加えて、調光層の表裏面側の導電層との間に、配向層を挿入した構成とした（表３の層構成参照）。また、基材に添加した難燃剤をハロゲン系とし、その添加量も変更した。調光フィルムとしての厚さは２２０μｍとした。それ以外は、実施例６と同様とした。
【００５８】
＜実施例８＞
実施例３の層構成に加えて、調光層の表裏面側の導電層との間に、配向層を挿入した構成とした（表２の層構成参照）。配向層の厚さは、０．１μｍとした。配向層の厚さは薄いため、調光フィルムとしての厚さは実施例３と同じ１３０μｍである。その他は実施例３と同様である。
【００５９】
＜実施例９＞
実施例４の層構成に加えて、調光層の表裏面側の導電層との間に、配向層を挿入した構成とした（表２の層構成参照）。基材に添加した難燃剤をリン−窒素系とし、添加量を変更した以外は、実施例８と同様とした。
【００６０】
＜実施例１０＞
実施例５の層構成に加えて、調光層の表裏面側の導電層との間に、配向層を挿入した構成とした（表２の層構成参照）。配向層の厚さは、０．１μｍとした。配向層の厚さは薄いため、調光フィルムとしての厚さは実施例５と同じ１４０μｍである。その他は実施例５と同様である。
【００６１】
次に、比較例について説明する。
【００６２】
＜比較例１＞
実施例１と同じ層構成であるが、基材に難燃剤を添加しない構成とした。
【００６３】
＜比較例２＞
基材の厚さを５０μｍから１５０μｍに変更した点以外は、実施例１と同じ構成とした。
【００６４】
＜比較例３＞
基材の厚さを５０μｍから１５０μｍに変更した点以外は、比較例１と同じ構成とした。
【００６５】
＜比較例４＞
基材に難燃剤を添加しなかった点以外は、実施例６と同じ構成とした。
【００６６】
＜比較例５＞
基材の厚さを５０μｍから１５０μｍに変更した点以外は、実施例６と同じ構成とした。
【００６７】
＜比較例６＞
基材に難燃剤を添加しなかった点以外は、比較例５と同じ構成とした。
【００６８】
以上、実施例１〜５、比較例１〜３で作成した調光フィルムの難燃性評価と光学特性の評価結果を表１にまとめて示した。また、実施例６〜１０、比較例４〜６で作成した調光フィルムの難燃性評価と光学特性の評価結果を表２にまとめて示した。なお、表３に実施例１〜１０と比較例１〜６の調光フィルムの層構成を示した。
【００６９】
実施例１〜１０については、難燃性をＵＬ−９４規格で評価した結果は全てＶＴＭ−０となり、高い難燃性を備えていた。またＩＳＯ４５８９−２による酸素指数は全て２７となり、高い難燃性を備えていた。これらの調光フィルムの厚さは１２０μｍ〜１４０μｍであった。また、実施例１〜５におけるノーマルモードにおいては、最小ヘイズは１０％、最大透過率は７５％であった。実施例６〜１０におけるリバースモードにおいては、最大ヘイズ８０％、最小透過率は１０％であった。また、マンドレルを用いた屈曲性は、全てφ１０ｍｍであり、良好であった。
【００７０】
一方、ノーマルモードの比較例１は、調光フィルムの厚さは１２０μｍであったが、難燃剤を添加していないため、難燃性をＵＬ−９４規格で評価した結果はＶＴＭ−２、ＩＳＯ４５８９−２による酸素指数は２２となり、良好な結果ではなかった。また、マンドレルを用いた屈曲性は、全てφ１０ｍｍであり、良好であった。
【００７１】
比較例２は、難燃剤を基材に添加した構成であったため、難燃性をＵＬ−９４規格で評価した結果はＶＴＭ−０、ＩＳＯ４５８９−２による酸素指数は２７となり、良好な難燃性であった。光学的な特性は、最小ヘイズが１０％、最大透過率が７５％であり、良好であった。しかし調光フィルムの厚さが３２０μｍと厚かったため、マンドレルを用いた屈
曲性は、φ２０ｍｍであり、良好ではなかった。
【００７２】
比較例３は、難燃剤が添加されていないため、難燃性をＵＬ−９４規格で評価した結果はＶＴＭ−２、ＩＳＯ４５８９−２による酸素指数は２２となり、良好な結果ではなかった。また、マンドレルを用いた屈曲性は、調光フィルムの厚さが３２０μｍと厚かったため、φ２０ｍｍとなり、良好ではなかった。
【００７３】
一方、リバースモードの比較例４は、難燃剤を添加していなかったため、難燃性をＵＬ−９４規格で評価した結果はＶＴＭ−２、ＩＳＯ４５８９−２による酸素指数は２２となり、良好な結果ではなかった。屈曲性と光学的特性は良好だった。
【００７４】
リバースモードの比較例５は、難燃剤を添加しているため、難燃性をＵＬ−９４規格で評価した結果はＶＴＭ−０、ＩＳＯ４５８９−２による酸素指数は２７となり、良好な難燃性であった。また、光学特性も実施例６〜１０と同じく最大ヘイズが８０％、最小透過率が１０％と良好であった。しかしながら、調光フィルムの厚さが３２０μｍと厚かったため、マンドレルを用いた屈曲性がφ２０ｍｍとなり、良好ではなかった。
【００７５】
リバースモードの比較例６は、難燃剤が添加されていないため、難燃性をＵＬ−９４規格で評価した結果はＶＴＭ−２、ＩＳＯ４５８９−２による酸素指数は２２となり、良好な結果ではなかった。また、マンドレルを用いた屈曲性は、調光フィルムの厚さが３２０μｍと厚かったため、φ２０ｍｍとなり、良好ではなかった。光学的な特性は、最大ヘイズが８０％、最小透過率が１０％と良好であった。
【００７６】
【表１】
2018031870.tif 000003
【００７７】
【表２】
2018031870.tif 000004
【００７８】
【表３】
2018031870.tif 000005
【００７９】
なお、難燃剤としては、下記の様なものを使用した。
実施例１、６：リン系、大八化学工業社製、ＰＸ−２００
実施例２、７：ハロゲン系、ＤＩＣ社製、メガファックＦ１１４
実施例３、８：金属水酸化物、大塚化学社製、ＭＧＺ−３
実施例４、９：リン−窒素系、大塚化学社製、ＳＰＥ−１００
実施例５、１０：リン系、ＡＤＥＫＡ社製、ＦＰ−６００
【符号の説明】
【００８０】
１・・・第１透明基材
２・・・樹脂層
３・・・第１透明導電層
４・・・樹脂層
５・・・第１配向層
６・・・調光層
７・・・第２配向層
８・・・樹脂層
９・・・第２透明導電層
１０・・・樹脂層
１１・・・第２透明基材
２０、２０−１・・・調光フィルム
【図１】
2018031870.tif 000006
【図２】
2018031870.tif 000007